Brevet FR3055105A1 — publié le 20180223

PROCEDE DE PREPARATION DE PARTICULES APTES A CATALYSER LA REDUCTION DE L'OXYGENE OU L'OXYDATION DE L'HYDROGENE CONDUCTRICES DE PROTONS PAR GREFFAGE A LEUR SURFACE DE POLYMERES FLUORES CONDUCTEURS DE PROTONS SPECIFIQUES DESCRIPTION DOMAINE TECHNIQUE La présente invention se rapporte à un procédé de préparation de particules aptes à catalyser la réduction de l'oxygène ou l'oxydation de l'hydrogène, ces particules étant, de plus, conductrices de protons grâce à une fonctionnalisation desdites particules avec des polymères fluorés organiques conducteurs de protons spécifiques, lesdites particules permettant, une fois incorporées, dans des électrodes de piles à combustible de permettre un fonctionnement à haute densité de courant, sans phénomène de noyage desdites électrodes. De ce fait, ces particules trouvent leur application dans l'élaboration de matériaux d'électrodes, en particulier de matériaux destinés à entrer dans la constitution de couches catalytiques d'électrodes pour piles à combustible, telles que les piles fonctionnant à Hz/air ou à H2/02 (connues sous l'abréviation PEMFC signifiant « Proton Exchange Membrane Fuel Cell »). Ainsi, la présente invention se situe dans le domaine des piles à combustible fonctionnant sur le principe de l'oxydation de l'hydrogène et la réduction de l'oxygène. ETAT DE LA TECHNIQUE ANTÉRIEURE Une pile à combustible de ce type est un générateur électrochimique, qui convertit l'énergie chimique en énergie électrique grâce à deux réactions électrochimiques : une réaction d'oxydation à l'anode d'un combustible (l'hydrogène) combinée à une réaction de réduction à la cathode d'un comburant (l'air ou l'oxygène). 3055105 2 Classiquement, ce type de piles à combustible comporte une pluralité de cellules électrochimiques montées en série, chaque cellule comprenant deux électrodes de polarité opposée séparées par une membrane échangeuse de protons faisant office d'électrolyte solide, cette membrane assurant le passage vers la cathode 5 des protons formés, par réaction électrochimique, lors de l'oxydation du combustible à l'anode. Les réactions électrochimiques susmentionnées (oxydation et réduction) se produisent au niveau de zones spécifiques des électrodes (dites, zones actives correspondant structurellement à des couches catalytiques) qui forment la jonction entre 10 la couche de diffusion (au niveau de laquelle se produit l'alimentation en réactifs) des électrodes et la membrane et nécessitent, pour se produire, l'utilisation de catalyseurs, qui consistent, classiquement, pour les piles du type PEMFC, en des particules de platine. Compte tenu des coûts impliqués par la présence d'un catalyseur comme le platine, il convient d'obtenir un maximum de surface catalytique pour une 15 masse donnée de métal, un tel objectif pouvant être atteint par des particules de platine de tailles nanométriques (dénommées également nanoparticules de platine). Il convient également, pour que les réactions électrochimiques puissent avoir lieu, que les particules de platine soient en contact à la fois avec du combustible ou du comburant (selon que l'on se situe au niveau de l'anode ou de la cathode), du 20 conducteur protonique constitutif de la membrane et du conducteur électronique entrant dans la constitution de l'électrode (ce conducteur électronique étant classiquement un matériau carboné), cette zone de contact étant connue sous l'appellation de point triple, l'électrode étant d'autant plus efficace que le nombre de points triples est élevé. En d'autres termes, en ces points triples, se présentent au niveau des particules de platine : -une continuité physique avec la membrane électrolytique, pour assurer une conduction des protons H+; -une continuité physique avec le conducteur électronique, pour assurer la conduction des électrons ; et 3055105 3 -une continuité physique avec la zone de diffusion des électrodes, pour assurer la diffusion des gaz (l'oxygène ou l'hydrogène pour les piles PEMFC). Le maintien dans le temps de ces points triples suppose le respect de l'intégrité des zones de contacts entre les différents éléments entrant dans la constitution 5 de ces points triples, ce qui implique un maintien de l'intégrité physique de ces différents éléments, notamment des particules de platine. Or certaines études ont montré qu'il est possible d'assister, en cours de fonctionnement d'une pile, à une dégradation des particules de platine (induisant, de ce fait, une diminution de surface active) soit par des phénomènes de dissolution ou des 10 phénomènes d'augmentation de tailles de particules (découlant, classiquement, de phénomènes d'agglomération). Ces phénomènes de dissolution peuvent se produire avec des piles fonctionnant à très faibles pH (par exemple, un pH inférieur à 1) et à potentiels élevés de fonctionnement à la cathode (par exemple, un potentiel supérieur à 1 V par rapport à 15 ERH (ERH signifiant électrode réversible à dihydrogène)) le platine dissous pouvant se retrouver soit dans l'eau formée au cours du fonctionnement de la pile soit à l'intérieur de la membrane électrolytique, généralement, polymérique, ce qui conduit, en son sein, à la formation de nanocristaux de platine inactifs. Quant aux phénomènes d'augmentation, ils peuvent se produire avec 20 des piles dont les nanoparticules de platine présentent une mobilité importante à la surface du support généralement carboné, sur lequel elles sont déposées, cette mobilité dépendant de l'énergie de surface de celui-ci. Pour contourner ces phénomènes, il peut être fait appel à de forts taux de chargement en particules de platine avec les inconvénients que cela représente en 25 termes de coûts de production, eu égard au prix très élevé du platine sur les marchés. Afin de diminuer les taux de chargement tout en accédant à une surface active efficace, les études ont porté sur l'optimisation des assemblages électrode (ici, comprenant des particules de platine)-membrane. 3055105 4 Ainsi, il a été proposé de juxtaposer, par contact intime, les différents éléments (particules de platine, conducteur électrique et électrolyte) nécessaires à la création des points triples, cette juxtaposition pouvant consister : -à mélanger des particules de platine avec de la poudre de carbone 5 (remplissant le rôle de conducteur électrique) et à imprégner l'ensemble avec de l'électrolyte, de sorte à garantir un meilleur contact avec la membrane ; -à déposer par des techniques de dépôts de couches minces (telles que l'électrodéposition ou la pulvérisation par voie physique) des particules de platine, ce qui permet de déposer du platine selon de faibles concentrations tout en conservant une 10 activité catalytique très élevée. Toutefois, les ensembles résultant de ces techniques sont fragiles en raison des liaisons faibles impliquées pour juxtaposer les éléments constitutifs de ces ensembles, ce qui ne permet pas d'empêcher les phénomènes de dégradation dus à la migration des particules de platine occasionnant, de ce fait, une diminution de la durée 15 de vie de ces ensembles. Par ailleurs, la question de l'obtention d'une tension maximale se pose également, notamment dans des considérations de densité de courant élevées. En théorie, la tension maximale d'une monocellule d'une pile à combustible à membrane échangeuse de protons (PEMFC) est de l'ordre de 1,23 V. 20 Cependant, cette tension est celle correspondant à un état d'équilibre, car elle résulte du calcul à partir du potentiel thermodynamique des demi-réactions électrochimiques aux électrodes et n'a de réalité que pour un système qui n'est parcouru par aucun courant, d'où l'appellation de tension en circuit ouvert (OCV). Lors de la fermeture du circuit et donc du fonctionnement de la pile, différents phénomènes entrent en jeu induisant une 25 perte de tension, lesquels phénomènes peuvent être visualisés sur une courbe de polarisation, un exemple de courbe de polarisation classique étant représenté sur la figure 1 jointe en annexe, une telle courbe illustrant l'évolution de la tension E en fonction de la densité de courant D, cette courbe étant découpée en trois parties : une première partie dite d'activation, une deuxième partie dite de résistance et une troisième partie dite de diffusion (nommées respectivement a, b et c sur la figure 1). 3055105 5 La première partie, à faibles densités de courant, correspond à un domaine où les surtensions d'activation constituent le phénomène prédominant. Les surtensions d'activation sont représentatives de la cinétique de réaction. Pour démarrer une réaction chimique, et plus particulièrement une réaction 5 électrochimique, il est nécessaire de franchir une barrière d'activation, qui peut être plus ou moins élevée. Dans une pile à combustible PEMFC, cette barrière est relativement importante, notamment à la cathode, où siège la réaction de réduction du dioxygène. La réaction limitante étant cette réaction de réduction du dioxygène, la contribution anodique peut être, en première approximation, négligée. Le catalyseur a pour visée de 10 diminuer la barrière d'activation tout en permettant une sélectivité de la réaction. La deuxième partie correspondant à la partie linéaire de la courbe illustre un domaine où la chute ohmique est le phénomène prédominant. Lors du fonctionnement de la pile, les résistances de transferts électroniques et ioniques engendrent des pertes de tension. Les pertes ohmiques responsables d'un dégagement 15 de chaleur par effet Joule entraînent une chute importante du rendement. La chute ohmique trouve une origine au niveau des électrodes (en termes de résistance électrique et protonique), des interfaces électrode-membrane (en termes de résistance électrique et protonique) et des membranes (en termes de résistance protonique). Les résistances des électrodes et de la membrane obéissent à la loi 20 d'Ohm de type U=RI, d'où la relation linéaire dans la zone de densités de courants intermédiaires. Enfin, la troisième partie, dans la zone de fortes densités de courant, correspond à la partie infléchie de la courbe. Dans cette zone, les performances sont essentiellement dépendantes des phénomènes d'apport des réactifs. 25 En effet, aux fortes densités de courant, de nombreuses réactions électrochimiques entrent en jeu, nécessitant l'apport d'une quantité importante de matière actif (que ce soient des protons, des électrons, de l'oxygène dans le cas de la cathode). A la cathode, l'oxygène est distribué par des plaques bipolaires avant de traverser la couche de diffusion de l'électrode et de migrer à travers la couche catalytique 30 de l'électrode. La vitesse d'apport en oxygène dépend donc de la capacité de l'oxygène à 3055105 6 diffuser à travers tous ces matériaux. Lorsque l'apport d'oxygène ne couvre plus cette demande, les réactions électrochimiques ne sont plus possibles et la puissance diminue brutalement. Par ailleurs, dans cette zone de fortes densités de courant, le grand 5 nombre de réactions entraîne à la cathode la formation d'une grande quantité d'eau. Cette eau est formée à la surface des particules catalytiques, par exemple, en platine et il devient donc nécessaire d'évacuer l'eau, afin de rendre accessible la surface à de nouvelles molécules d'oxygène. Dans le cas contraire, un film d'eau se forme à la surface des particules catalytiques, provoquant le noyage des électrodes. 10 Au vu des problématiques susmentionnées, les auteurs de la présente invention se sont donc fixé pour objectif de proposer un nouveau procédé qui permettrait, en outre, d'obtenir des particules qui, une fois incorporées, dans une pile à combustible, permettraient d'obtenir une amélioration des propriétés électrochimiques de la pile à combustible et, en particulier, une fois incorporées, dans des électrodes de 15 piles à combustible de permettre un fonctionnement à hautes densités de courant, sans phénomène de noyage desdites électrodes. EXPOSÉ DE L'INVENTION Ainsi, l'invention a trait à un procédé de préparation de particules comprenant un matériau apte à catalyser la réduction de l'oxygène ou l'oxydation de 20 l'hydrogène, lesdites particules étant greffées par des greffons consistant en au moins un polymère comprenant au moins un motif répétitif styrénique porteur d'au moins un groupe conducteur de protons, éventuellement sous forme d'un sel, ledit procédé comprenant : a) une étape de préparation d'au moins un polymère par polymérisation 25 ATRP : -d'un monomère styrénique fluoré éventuellement porteur d'au moins un groupe conducteur de protons, éventuellement sous forme d'un sel ; et -éventuellement, d'un monomère styrénique non fluoré porteur d'au moins un groupe conducteur de protons, éventuellement sous forme d'un sel ; 3055105 7 avec un amorceur ATRP répondant à la formule (I) suivante : o o Io_Ri_s_s_Ri_o R2_z z_R2 (I) 5 dans laquelle : -les groupes Rl représentent, indépendamment l'un de l'autre, un groupe espaceur organique ; -les groupes Z représentent, indépendamment l'un de l'autre, une liaison simple ou un groupe espaceur organique ; 10 -les groupes R2 représentent, indépendamment l'un de l'autre, un atome d'halogène ; le polymère résultant répondant à la formule (II) suivante : o o 0-R1 S-S-R1 0 _ _ \ R2-FY2WY17-Z Z-(-Y1) (Y2)-R2 n n n2 n2 1 1 (Il) 15 dans laquelle : -Y1 correspond au motif répétitif issu de la polymérisation du monomère styrénique fluoré éventuellement porteur d'au moins un groupe conducteur de protons, éventuellement sous forme d'un sel, et ni correspond au nombre de répétition du motif répétitif pris entre parenthèses, ce nombre de répétition étant un entier positif au moins 20 égal à 2 ; -Y2 correspond au motif répétitif issu de la polymérisation du monomère styrénique non fluoré porteur d'au moins un groupe conducteur de protons, éventuellement sous forme d'un sel, et nz correspond au nombre de répétition du motif 3055105 8 répétitif pris entre parenthèses, ce nombre de répétition étant égal à 0 ou étant un entier positif au moins égal à 2 ; -R1, R2 et Z étant tels que définis ci-dessus ; 5 b) lorsque le motif répétitif issu de la polymérisation du monomère styrénique fluoré n'est pas porteur d'au moins un groupe conducteur de protons, éventuellement sous forme d'un sel, une étape d'introduction sur ce motif répétitif d'au moins un groupe conducteur de protons, éventuellement sous forme d'un sel, le motif Yl correspondant ainsi désormais à un motif répétitif styrénique fluoré porteur d'au moins 10 un groupe conducteur de protons, éventuellement sous forme d'un sel ; c) une étape de mise en contact de particules comprenant un matériau apte à catalyser la réduction de l'oxygène ou l'oxydation de l'hydrogène avec le polymère obtenu en a) ou, le cas échéant, en b), moyennant quoi l'on obtient des particules 15 greffées par des greffons de formule (III) suivante : 0 S -R1-0 z_E y1) (y2)_R2 ni n2 (III) l'accolade indiquant l'endroit par lequel les greffons sont liés, de manière covalente, aux particules et les R1, R2, Z, Y2, ni et nz étant tels que définis ci- 20 dessus et Yl constitue un motif répétitif styrénique fluoré porteur d'au moins un groupe conducteur de protons, éventuellement sous forme d'un sel. En particulier, les groupes Rl peuvent être identiques entre eux, de même que les groupes Z peuvent être identiques entre eux et les groupes R2 peuvent être identiques entre eux. \ 3055105 9 Concernant le groupe Yl, celui-ci, pour l'étape a), correspond à un motif répétitif issu de la polymérisation d'un monomère styrénique fluoré éventuellement porteur d'au moins un groupe conducteur de protons, éventuellement sous forme d'un sel, ce qui englobe deux cas de figure : 5 -le cas où Yl est un motif répétitif issu de la polymérisation d'un monomère styrénique fluoré porteur d'au moins un groupe conducteur de protons, éventuellement sous forme d'un sel, ce qui signifie que l'étape b) ne sera pas nécessaire ; -le cas où Yl est un motif répétitif issu de la polymérisation d'un monomère styrénique fluoré non porteur d'au moins un groupe conducteur de protons, 10 éventuellement sous forme d'un sel, ce qui signifie que l'étape b) sera nécessaire. Pour l'issue de l'étape b) et pour l'étape c), le groupe Yl correspond à un motif répétitif styrénique fluoré porteur d'au moins un groupe conducteur de protons, éventuellement sous forme d'un sel, ce motif correspondant directement à celui de l'étape a) (lorsque, dès l'étape a), Yl correspond à un motif répétitif issu de la 15 polymérisation d'un monomère styrénique fluoré porteur d'au moins un groupe conducteur de protons, éventuellement sous forme d'un sel) ou correspondant au motif répétitif issu de l'étape a) transformé lors de l'étape b) par introduction d'au moins un groupe conducteur de protons, éventuellement sous forme d'un sel. Avant d'entrer plus en détail dans la présente description, nous 20 précisons les définitions suivantes. Par polymère, on entend, classiquement, au sens de l'invention, un composé constitué par l'enchaînement d'un ou plusieurs motifs répétitifs (la dénomination copolymère pouvant être utilisée lorsque le polymère comprend, à la fois, un motif répétitif Yl et un motif répétitif Y2). 25 Par motif répétitif, on entend, classiquement, au sens de l'invention, un groupe organique bivalent (c'est-à-dire un groupe formant pont) issu d'un monomère après polymérisation de celui-ci. Par polymérisation du type ATRP, on entend, une polymérisation radicalaire par transfert d'atomes (ATRP correspondant à l'abréviation de la terminologie 3055105 10 anglaise « Atom Transfer Radical Polymerization »). Le mécanisme de ce type de polymérisation sera explicité plus en détail ci-dessous. Ainsi, grâce à la mise en oeuvre du procédé de l'invention, il est ainsi possible d'obtenir des particules comprenant un matériau apte à catalyser la réduction de 5 l'oxygène ou l'oxydation de l'hydrogène greffées par covalence via un reste du composé amorceur ATRP par des polymères styréniques spécifiques conducteurs de protons, ce qui permet, lorsque ces particules sont destinées à entrer dans la constitution d'électrodes (notamment au niveau de couches catalytiques de celles-ci) d'assurer de bonnes performances à des densités de courant élevées, grâce notamment à la présence dans le 10 polymère conducteur de protons de motifs répétitifs styréniques fluorés, qui assurent un caractère hydrophobe qui va empêcher, notamment, le phénomène de noyage des électrodes à l'origine de la dégradation des propriétés pour des densités de courant élevées. Comme mentionné ci-dessous, le procédé de l'invention comporte une 15 étape de préparation d'au moins un polymère par polymérisation ATRP d'un monomère styrénique fluoré éventuellement porteur d'au moins un groupe conducteur de protons, éventuellement sous forme d'un sel et, éventuellement, d'un monomère styrénique non fluoré porteur d'au moins un groupe conducteur de protons, éventuellement sous forme d'un sel, avec un amorceur ATRP répondant à la formule (I) telle que définie ci-dessus. 20 Selon un mode de réalisation particulier de l'invention, l'étape de préparation met en jeu un monomère styrénique fluoré, qui n'est pas porteur d'au moins un groupe conducteur de protons, éventuellement sous forme d'un sel (ce qui signifie, en d'autres termes, que le procédé de l'invention comportera, en plus, la mise en oeuvre de l'étape b)) et, éventuellement, un monomère styrénique non fluoré porteur d'au moins 25 un groupe conducteur de protons, éventuellement sous forme d'un sel. Cette étape de préparation est régie par les mécanismes de la polymérisation ATRP, qui fonctionne sur le principe de la formation réversible et rapide d'espèces dites « espèces dormantes » par création d'une liaison covalente avec une espèce radicalaire réactive. 3055105 11 Le composé amorceur d'une polymérisation du type ATRP de formule (I) est un composé comprenant au moins un groupe apte à amorcer la polymérisation ATRP, c'est-à-dire un groupe apte à se cliver au niveau d'une liaison pour former une première espèce radicalaire et une deuxième espèce radicalaire, la première espèce 5 radicalaire réagissant ultérieurement, avec un premier carbone porteur d'une double liaison appartenant au(x) monomère(s), la deuxième espèce radicalaire se fixant à un deuxième atome opposé au premier carbone porteur de la double liaison. En d'autres termes, ce mécanisme peut être résumé selon le schéma réactionnel suivant : 10 Xi-X2 + C=C Xl-C-C-X2 Xi-X2 correspondant à l'amorceur susmentionné avec Xi correspondant à la première espèce et X2 correspondant à la deuxième espèce, l'espèce X1-C-C-X2 étant une espèce dormante, qui peut croître par additions successives de monomères sur des radicaux libres, comme dans une polymérisation radicalaire classique, les radicaux libres 15 étant créés par départ du groupe X2, qui se fixe ensuite après insertion du monomère à l'extrémité de la chaîne polymérique, laquelle constitue toujours une espèce dormante qui peut continuer à croître dès lors qu'il subsiste des monomères dans le milieu de polymérisation. Pour des raisons de simplicité, nous avons représenté ci-dessus 20 uniquement la double liaison du monomère. En outre, le composé amorceur de formule (I) utilisé dans le cadre de cette étape de préparation comprend au moins un groupe apte à se greffer à la surface des particules susmentionnées, c'est-à-dire un groupe apte à réagir avec la surface desdites particules pour former une liaison covalente, moyennant quoi il subsiste un reste 25 de cet amorceur lié de façon covalente à la surface desdites particules. Pour les composés amorceurs de formule (I), le groupe apte à amorcer une polymérisation du type ATRP est le groupe -Z-R2 mentionné ci-dessus, ce groupe pouvant se cliver, de façon homolytique, au niveau de la liaison carbone-halogène pour former deux espèces radicalaires, une première espèce radicalaire carbone (pouvant être 30 symbolisé par -C.) et une deuxième espèce radicalaire consistant en un radical halogène 3055105 12 (pouvant être symbolisé par R2.), la première espèce réagissant avec une extrémité de la double liaison du monomère et la deuxième espèce réagissant avec l'extrémité opposée de la double liaison. Sur la formule (I), ce groupe -Z-R2 étant représenté comme entrecoupant une liaison carbone-carbone du groupe phényle, cela signifie qu'il peut être 5 lié à l'un quelconque des atomes de carbone de ce groupe phényle et, en particulier, peut être situé en position para par rapport au groupe -COQ-. Le groupe apte à se greffer à la surface de particules correspond, pour ce type de composés, au groupe disulfure -S-S-. Pour les composés de formule (I), les groupes RI- et les groupes Z 10 peuvent représenter, indépendamment l'un de l'autre, un groupe alkylène, par exemple, un groupe éthylène, un groupe méthylène. Plus spécifiquement, les RI- peuvent être un groupe éthylène et les Z peuvent être un groupe méthylène. Quand les Z représentent une liaison simple, cela signifie, en d'autres 15 termes, que R2 est directement lié à l'un quelconque des atomes de carbone du groupe phényle. Pour les composés de formule (I), les groupes -Z-R2 peuvent être situés en position para par rapport aux groupes -COQ-. Un composé amorceur ATRP particulier entrant dans catégorie des 20 composés de formule (I) est un composé de formule (IV) suivante : CI CI (IV) Les composés de formule (I) peuvent être synthétisés par une réaction 25 de substitution nucléophile entre un composé halogénure d'acyle et un composé alcoolique, cette réaction étant basée sur la formation d'un alcoolate à partir de la déprotonation du composé alcoolique en milieu basique (par exemple, en présence, de 3055105 13 triéthylamine), l'alcoolate ainsi formé réagissant sur le chlorure d'acyle pour former le composé amorceur, généralement à une température de l'ordre de 0°C, de sorte à assurer la stabilité de l'alcoolate. A titre d'exemple, lorsqu'il s'agit de préparer un composé de formule 5 (IV) susmentionnée, la réaction d'acylation peut se produire entre le composé 2- hydroxyéthyldisulfure et le composé chlorure de 4-chlorométhylbenzoyle selon le schéma réactionnel suivant : Et3N CI CI HO -S CHC13 0°C CI s^S Cl cette réaction pouvant être réalisée avec du chloroforme comme 10 solvant organique. Le monomère styrénique fluoré susceptible d'être utilisé dans le cadre de l'étape de préparation peut être un monomère répondant à la formule (V) suivante : zi_ Ez) n3 15 (V) -Z1 correspond à un groupe phénylène fluoré; et -El correspond à une liaison simple ou un groupe espaceur organique ; -E2 correspond à un groupe conducteur de protons, éventuellement sous forme d'un sel, tel qu'un groupe acide sulfonique, un groupe acide phosphonique ou 20 un groupe acide carboxylique ; -n3 est égal à 0 ou à 1. Lorsque n3 est égal à 0, cela signifie que -E1-E2 n'existe pas et que la formule se résume à la formule (VI) suivante : 25 (VI) 3055105 14 la position vacante laissée par l'absence de -E1-E2 sur le groupe Z1 étant occupée par un atome de fluor sur ce groupe Zl. Lorsque n3 est égal à 1, cela signifie que -E1-E2 est présent et que la formule peut se résumer ainsi à la formule (VII) suivante : 5 Z1-E1-E2 (VII) Selon une variante, E2 peut être lié directement à Z1 et, plus spécifiquement, à un atome de carbone du groupe phénylène fluoré, lorsque El est une liaison simple. Par exemple, E2 peut être situé en position para sur ce groupe phénylène 10 fluoré. Selon une autre variante, E2 peut être lié à Z1 via un groupe espaceur organique El, lui-même étant lié à un atome de carbone du groupe phénylène fluoré, par exemple, en position para sur ce groupe phénylène fluoré. El, lorsqu'il est un groupe espaceur organique, peut être un groupe 15 alkylène, un groupe -S-alkylène- ou un groupe -0-alkylène (dans ces deux derniers cas, l'atome de S et l'atome d'O sont liés directement au groupe phénylène fluoré), lesdits groupes alkylènes pouvant comporter de 1 à 4 atomes de carbones, tels qu'un groupe méthylène, un groupe éthylène, un groupe propylène, un groupe butylène. Plus spécifiquement, El, lorsqu'il est un groupe espaceur organique, 20 peut être un groupe -O-propylène de formule (VIII) suivante : (VIII) l'accolade au niveau de l'atome d'oxygène indiquant l'endroit par lequel l'atome d'oxygène est lié au groupe phénylène fluoré et l'accolade au niveau du dernier 25 atome de carbone indiquant que cet atome de carbone est lié au groupe E2. 3055105 15 Que ce soient pour le groupe E2 (lorsque El est une liaison simple) ou le groupe El (lorsque El est un groupe espaceur organique), ces groupes peuvent occuper l'un quelconque des atomes de carbone du groupe phénylène fluoré et en particulier, la position para. 5 Quelle que soit la variante retenue, le monomère styrénique fluoré peut ne comporter que des atomes de fluor au niveau des atomes de carbone libres du cycle phénylène. Un exemple de monomère styrénique fluoré est un monomère de formule (IX) suivante : 10 (IX) dans laquelle El, E2, n3 sont tels que définis ci-dessus, avec pour particularité que, lorsque n3 est égal à 0, la position vacante laissée par l'absence -E1-E2 est occupée par un atome de fluor. 15 Encore plus spécifiquement, des exemples particuliers de monomères styréniques fluorés sont les monomères répondant aux formules (X) et (XI) suivantes : 3055105 16 SO3R (X) (a) dans laquelle R est un atome d'hydrogène ou un cation (par exemple, un cation de métal alcalin). Ces monomères, lorsqu'ils ne sont pas disponibles commercialement, 5 peuvent faire l'objet d'une préparation préalable par des voies de synthèse classique de la chimie organique. Ainsi, par exemple, lorsqu'il s'agit de préparer un monomère de formule (XI) ci-dessous, celui-ci peut être préparé par la réaction d'un tétrafluorostyrène hydroxyle avec, dans un premier temps, une base pour former un hydroxylate, lequel va 10 réagir avec un composé sultone (plus spécifiquement, le 1,3-propanesultone) pour former le monomère susmentionné, le mécanisme de la réaction résidant en une addition nucléophile de l'hydroxylate avec le composé sultone provoquant ainsi une ouverture de cycle. Lorsqu'il est présent, le monomère styrénique non fluoré peut répondre 15 à la formule (XII) suivante : \ Z2-E3 dans laquelle : 3055105 17 -Z2 correspond à un groupe phénylène ; et -E3 correspond à un groupe conducteur de protons, éventuellement sous forme d'un sel, tel qu'un groupe acide sulfonique, un groupe acide phosphonique ou un groupe acide carboxylique. 5 Un monomère spécifique répondant à la définition donnée ci-dessus est un monomère acide styrènesulfonique, par exemple sous forme d'un sel, tel qu'un sel de sodium (auquel cas, on pourra parler de monomère styrènesulfonate de sodium). Un exemple de ce type de monomère est un monomère de formule (XIII) suivante : 10 SO3R (XIII) dans laquelle R est un atome d'hydrogène ou un cation (par exemple, un cation de métal alcalin). Outre la présence d'un ou plusieurs monomères tels que définis ci- 15 dessus, l'étape de préparation peut se dérouler, classiquement, en présence d'un sel métallique (par exemple, un halogénure métallique, tel qu'un halogénure de cuivre, comme le chlorure de cuivre) et d'un ligand organique. On précise que, par ligand organique, on entend un composé organique comprenant au moins un doublet libre apte à venir combler une lacune électronique d'un 20 élément métallique (en l'occurrence, dans notre cas, une lacune électronique sur l'élément métallique du sel susmentionné) pour former un complexe métallique. A titre d'exemple, un ligand organique approprié peut être un composé appartenant à la famille des composés pyridines, tels que la bipyridine. L'étape de préparation du polymère peut être réalisée, en outre, dans 25 un solvant apolaire aprotique, tel qu'un solvant sulfoxyde, notamment lorsque la 3055105 18 polymérisation fait intervenir un monomère styrénique fluoré, dont le ou les groupes protecteurs de protons sont introduits ultérieurement lors de l'étape b), pendant une température et durée appropriées pour engendrer la polymérisation, par exemple, une température de 80°C. 5 En variante, l'étape de préparation du polymère peut être réalisée, en outre, dans un mélange eau/solvant organique (par exemple, un solvant alcoolique) sous flux d'un gaz inerte (tel qu'un flux d'argon) pendant une température et durée appropriées pour engendrer la polymérisation. En outre, cette étape de préparation du polymère peut être suivie d'une 10 étape d'hydrolyse destinée à protoner les groupes conducteurs de protons, lorsqu'ils se présentent sous forme d'un sel (soit, en d'autres termes, cette étape consiste à remplacer les cations du sel par des atomes d'hydrogène). Les masses molaires moyennes des polymères obtenus à l'issue de l'étape de polymérisation peuvent aller de 2000 à 1 000 000 g/mol, de préférence de 15 50 000 à 500 000 g/mol . Avantageusement, lorsque le polymère comprend au moins un motif répétitif issu de la polymérisation d'un ou plusieurs monomères styréniques non fluorés, la proportion dudit motif répétitif est moindre que celle du motif répétitif issu de la polymérisation du ou des monomères styréniques fluorés. 20 Après l'étape a), le procédé comprend, le cas échéant, lorsque le motif répétitif issu de la polymérisation du monomère styrénique fluoré n'est pas porteur d'au moins un groupe conducteur de protons, éventuellement sous forme d'un sel, une étape d'introduction sur ce motif répétitif d'au moins un groupe conducteur de protons, éventuellement sous forme de sel, le motif répétitif Yl correspondant ainsi désormais à 25 un motif répétitif styrénique fluoré porteur d'au moins un groupe conducteur de protons, éventuellement sous forme de sel. Ce groupe conducteur de protons peut être introduit directement sur le cycle phénylène du motif répétitif styrénique ou soit via un groupe espaceur organique, ce qui signifie que le groupe espaceur organique est directement lié au cycle phénylène et 3055105 19 forme pont entre le cycle phénylène et le groupe conducteur de protons, éventuellement sous forme de sels. Cette introduction peut être effectuée par toutes voies de synthèse chimiques appropriées. 5 Ainsi, à titre d'exemple, lorsque le motif répétitif est issu de la polymérisation du monomère pentafluorostyrène et que le groupe conducteur de protons destiné à être introduit est un groupe acide sulfonique lié directement au cycle phénylène, l'étape d'introduction peut comporter les opérations suivantes : -une opération de sulfuration du cycle benzénique consistant en une 10 substitution d'un atome de fluor par un groupe -S-R avec R représentant un atome d'hydrogène ou un cation, tel qu'un cation de métal alcalin ; et -une opération d'oxydation du groupe sulfure pour former un groupe -503R avec R étant tel que défini ci-dessus. Plus précisément, l'opération de sulfuration peut consister à faire réagir 15 de l'hydrogénosulfure de sodium hydraté dans du diméthylsulfoxyde, permettant l'introduction d'un groupe -S-Na, par exemple, en position para. Quant à l'opération d'oxydation du groupe sulfure, elle peut s'effectuer, en présence d'un oxydant, tel que l'eau oxygénée. En variante, lorsque le motif répétitif est issu de la polymérisation du 20 monomère pentafluorostyrène et que le groupe conducteur de protons destiné à être introduit est un groupe acide sulfonique lié à un groupe espaceur organique, l'étape d'introduction peut comporter les opérations suivantes : -une opération de sulfuration du cycle benzénique consistant en une substitution d'un atome de fluor par un groupe -S-R avec R représentant un atome 25 d'hydrogène ou un cation, tel qu'un cation de métal alcalin ; -une opération d'addition nucléophile du groupe -S-R sur un composé sultone engendrant ainsi une ouverture de cycle, moyennant quoi il y a formation d'un groupe -E1-S03R, avec E' étant un groupe espaceur organique du type -S-alkylène. 3055105 20 Plus précisément, il peut s'agir d'une réaction d'addition nucléophile d'un groupe thiolate de sodium sur un composé 1,3-propanesultone, se traduisant par une ouverture de cycle et formant ainsi un groupe -S-C1-12-0-12-CH2-SO3Na. Après l'étape a), si l'étape b) n'est pas nécessaire ou après l'étape b), le 5 procédé de l'invention comprend une étape de mise en contact de particules comprenant un matériau apte à catalyser la réduction de l'oxygène ou l'oxydation de l'hydrogène avec le polymère obtenu en a) ou, le cas échéant, en b), moyennant quoi l'on obtient des particules greffées par des greffons de formule (III) suivante : 0 S -R1-0 z_E y1) (y2)_R2 ni n2 10 (III) l'accolade indiquant l'endroit par lequel les greffons sont liés, de manière covalente, aux particules et les R1, R2, Z, Y2, ni et nz étant tels que définis ci-dessus et Yl est un motif répétitif styrénique fluoré porteur d'au moins un groupe conducteur de protons, éventuellement sous forme d'un sel, le groupe -Z-(Y1)n1-(Y2)nz-R2, 15 qui entrecoupe une liaison carbone-carbone du groupe phényle, signifiant qu'il peut être lié à l'un quelconque des atomes de carbone du groupe phényle. On note que les motifs répétitifs Yl et Y2 peuvent être répartis de manière aléatoire, de manière alternée ou de manière séquencée, ce qui signifie respectivement, en d'autres termes, que les motifs répétitifs Yl et Y2 sont répartis de 20 façon aléatoire dans le copolymère, les motifs répétitifs Yl et Y2 sont alternés dans le copolymère ou encore les motifs répétitifs Yl et Y2 sont répartis sous forme de blocs (à savoir, un bloc de motifs répétitifs Yl et un bloc de motifs répétitifs Y2) dans le copolymère. Cette étape c) de mise en contact peut comprendre une opération de 25 dispersion des particules susmentionnées, par exemple, dans un solvant électrophile (tel \ 3055105 21 qu'un solvant amine, tel que l'hexylamine) suivie d'une opération de mise en contact de la dispersion obtenue avec un ou plusieurs polymères tels que définis ci-dessus dans des conditions suffisantes pour permettre le greffage par covalence des polymères préparés en a) ou b). 5 Les particules comprenant un matériau apte à catalyser la réduction de l'oxygène ou l'oxydation de l'hydrogène peuvent être des particules métalliques, à savoir des particules comprenant un ou plusieurs éléments métalliques (auquel cas, lorsqu'il y a plusieurs éléments métalliques, on pourra parler de particules en alliage(s) métallique(s)). Des particules métalliques particulièrement appropriées peuvent être 10 des particules comprenant un métal noble, tel que le platine, le ruthénium, le palladium et des mélanges de ceux-ci. Lorsque les particules obtenues selon l'invention sont destinées à être utilisées dans des piles PEMFC, les particules métalliques sont avantageusement des particules en platine. 15 Sans être lié par la théorie, le polymère, en présence de particules, va se scinder en deux restes organiques par clivage homolytique de la liaison entre les deux atomes de soufre, les deux restes consistant en des espèces radicalaires, les électrons libres étant situés au niveau des atomes de soufre, ces électrons libres s'associant chacun avec un électron présent à la surface des particules pour former une liaison covalente 20 entre les restes susmentionnés et les particules via les atomes de soufre, le produit résultant pouvant être schématisé de la façon suivante : S-Reste-Polymère S-Reste-Polymère 25 la sphère pleine correspondant à une particule, -S-Reste- correspondant à un reste du composé amorceur ATRP formant pont entre la particule et le polymère (respectivement, une première chaîne polymérique et une deuxième chaîne polymérique). 3055105 22 Concernant le polymère, le groupe conducteur de protons peut être un groupe acide sulfonique -SO3H, un groupe acide carboxylique -CO2H ou un groupe acide phosphonique -P03H2, ces groupes pouvant être présents éventuellement sous forme de sels. 5 Selon un mode particulier de réalisation de l'invention, le procédé peut concerner la préparation de particules greffées par un polymère ne comportant pas de motif Y2, auquel cas le procédé peut être formulé comme étant un procédé de préparation de particules comprenant un matériau apte à catalyser la réduction de l'oxygène ou l'oxydation de l'hydrogène, lesdites particules étant greffées par des 10 greffons consistant en au moins un polymère comprenant au moins un motif répétitif styrénique porteur d'au moins un groupe conducteur de protons, éventuellement sous forme d'un sel, ledit procédé comprenant : a) une étape de préparation d'au moins un polymère styrénique par polymérisation ATRP d'un monomère styrénique fluoré éventuellement porteur d'au 15 moins un groupe conducteur de protons, éventuellement sous forme d'un sel, avec un amorceur ATRP répondant à la formule (I) suivante : o o Io_Ri_s_s_Ri_o R2_z z_R2 (I) 20 dans laquelle : -les groupes RI- représentent, indépendamment l'un de l'autre, un groupe espaceur organique ; -les groupes Z représentent, indépendamment l'un de l'autre, une liaison simple ou un groupe espaceur organique ; 25 -les groupes R2 représentent, indépendamment l'un de l'autre, un atome d'halogène ; le polymère résultant répondant à la formule (II') suivante : 3055105 23 o o 0-R1-S- S-R1 0 _ R2+±z Z-EY1)-R2 n1 n 1 (In dans laquelle : -Y1 correspond au motif répétitif issu de la polymérisation du monomère 5 styrénique fluoré éventuellement porteur d'au moins un groupe conducteur de protons, éventuellement sous forme d'un sel et ni correspond au nombre de répétition du motif répétitif pris entre parenthèses, ce nombre de répétition étant un entier positif au moins égal à 2; -R1, R2 et Z étant tels que définis ci-dessus ; 10 b) lorsque le motif répétitif issu de la polymérisation du monomère styrénique fluoré n'est pas porteur d'au moins un groupe conducteur de protons, éventuellement sous forme d'un sel, une étape d'introduction sur ce motif répétitif d'au moins un groupe conducteur de protons, éventuellement sous forme d'un sel, le motif Y1 15 correspondant ainsi désormais à un motif répétitif styrénique fluoré porteur d'au moins un groupe conducteur de protons, éventuellement sous forme d'un sel ; c) une étape de mise en contact de particules comprenant un matériau apte à catalyser la réduction de l'oxygène ou l'oxydation de l'hydrogène avec le polymère 20 obtenu en a) ou, le cas échéant, en b), moyennant quoi l'on obtient des particules greffées par des greffons de formule (III') suivante : 3055105 24 0 ips-R1-ol Z-Ey1)-R2 ni (III') l'accolade indiquant l'endroit par lequel les greffons sont liés, de manière covalente, aux particules et les R1, R2, Z, ni et nz étant tels que définis ci-dessus 5 et Y1 est un motif répétitif styrénique fluoré porteur d'au moins un groupe conducteur de protons, éventuellement sous forme d'un sel. Préalablement à l'étape a) et/ou b) et/ou c), le procédé de l'invention peut comprendre également une étape de préparation desdites particules 10 susmentionnées, à savoir des particules comprenant un matériau apte à catalyser l'oxydation de l'hydrogène ou la réduction de l'oxygène. Lorsque les particules sont des particules métalliques, la préparation de ces dernières peut consister à réduire un sel métallique en faisant réagir celui-ci avec un agent réducteur. 15 Par exemple, lorsque les particules métalliques sont des particules de platine, elles peuvent être préparées par réduction d'un sel de platine avec un agent réducteur. Le sel de platine peut être un sel d'halogénure de platine, éventuellement hydraté, tel que I-12PtC16.61-120. 20 L'agent réducteur peut être un hydrure métallique, et plus particulièrement un borohydrure métallique, tel que le borohydrure de sodium (NaBH4). La préparation peut être réalisée dans un milieu du type émulsion « huile-dans-eau » (correspondant à la terminologie anglaise « water-in-oil »), l'huile pouvant correspondre à un composé hydrocarbure, tel que l'hexane. 3055105 25 D'un point de vue pratique, la préparation de particules de platine dans un tel milieu peut se dérouler par la mise en oeuvre des opérations suivantes : -une opération de mise en contact d'un sel de platine (par exemple, H2PtC16-H20) préalablement dissous dans de l'eau avec un milieu comprenant une huile et 5 éventuellement un agent dispersant (par exemple, du tétraéthylèglycoldodécyléther); -une opération d'ajout au mélange résultant de l'opération précédente d'un agent réducteur, en une ou plusieurs fois, à l'issue de laquelle le mélange résultant est agité pendant une durée suffisante jusqu'à cessation de tout dégagement gazeux (cette cessation indiquant que la réaction de réduction est achevée). 10 Le mélange final comprend ainsi des particules de platine, lequel mélange peut être utilisé tel quel pour la mise en oeuvre de l'étape c) (on pourra ainsi dire que l'étape c) est réalisée in situ). En variante, le mélange final peut être traité (par exemple, par filtration) de sorte à isoler les particules de platine obtenues, ces dernières étant destinées à être 15 utilisées pour la mise en oeuvre de l'étape c). Outre le fait que les particules obtenues selon le procédé de l'invention sont fonctionnalisées par des polymères tels que définis ci-dessus, ces particules peuvent être également liées (par exemple, également, par covalence) à un matériau carboné (pouvant être assimilé à un support carboné), tel que du graphite, du noir de carbone, des 20 fibres de carbone, des tubes de carbone (tels que des nanotubes de carbone), du graphène. Lorsque les particules sont liées à un matériau carboné, celui-ci peut intervenir à différents moments de la mise en oeuvre du procédé de l'invention. Selon un premier mode de réalisation, les particules peuvent être 25 utilisées déjà liées à un matériau carboné lors de la mise en oeuvre de l'étape c). Ces particules déjà liées à un matériau carboné peuvent être préparées préalablement à l'étape de mise en oeuvre de l'étape c). Dans ce cas, le procédé de l'invention peut comprendre, avant la mise en oeuvre de l'étape c), une étape de préparation de particules comprenant un matériau 3055105 26 apte à catalyser la réduction de l'oxygène ou l'oxydation de l'hydrogène liées à un matériau carboné. Selon une première variante, lorsque les particules sont des particules métalliques, la préparation de ces dernières peut comprendre : 5 -une opération de réduction d'un sel métallique en faisant réagir celui-ci avec un agent réducteur, moyennant quoi l'on obtient des particules métalliques ; -une opération de mise en contact du milieu résultant de l'opération précédente avec le matériau carboné destiné à être lié aux particules, moyennant quoi l'on obtient des particules métalliques liées à un matériau carboné. 10 Par exemple, lorsque les particules métalliques sont des particules de platine, l'étape de réduction consiste à réduire un sel de platine avec un agent réducteur. Le sel de platine peut être un sel d'halogénure de platine, éventuellement hydraté, tel que H2PtC16.6H20. L'agent réducteur peut être un hydrure métallique, et plus 15 particulièrement un borohydrure métallique, tel que le borohydrure de sodium (NaBH4). La préparation peut être effectuée dans un milieu du type émulsion « huile-dans-eau » (correspondant à la terminologie anglaise « water-in-oil »), l'huile pouvant correspondre à un composé hydrocarbure, tel que l'hexane. D'un point de vue pratique, la préparation de particules de platine dans 20 un tel milieu, avant la mise en contact avec le matériau carboné, peut se dérouler par la mise en oeuvre des opérations suivantes : -une opération de mise en contact d'un sel de platine (par exemple, H2PtC16-H20) préalablement dissous dans de l'eau avec un milieu comprenant une huile et éventuellement un agent dispersant ; 25 -une opération d'ajout au mélange résultant de l'opération précédente d'un agent réducteur, à l'issue de laquelle le mélange résultant est agité pendant une durée suffisante jusqu'à cessation de tout dégagement gazeux (cette cessation indiquant que la réaction de réduction est achevée), moyennant quoi l'on obtient un mélange comprenant des particules de platine. 3055105 27 Ce mélange comprenant des particules de platine est mis ensuite en contact avec le matériau carboné, de préférence sous ultrasons, moyennant quoi l'on obtient, à l'issue de cette opération de mise en contact, un mélange final comprenant des particules de platine liées au matériau carboné, lequel mélange peut être utilisé tel quel 5 pour la mise en oeuvre de l'étape c). En variante, ce mélange final peut être traité (par exemple, par filtration) de sorte à isoler les particules de platine obtenues, ces dernières étant destinées à être utilisées pour la mise en oeuvre de l'étape c). Selon une deuxième variante, lorsque les particules sont des particules 10 métalliques, la préparation peut consister en une étape de réduction au moyen d'un agent réducteur d'un mélange comprenant un sel métallique et un matériau carboné, en faisant réagir celui-ci avec un agent réducteur, moyennant quoi l'on obtient des particules métalliques liées au matériau carboné. Par exemple, lorsque les particules métalliques sont des particules de 15 platine, l'étape de réduction consiste à réduire un sel de platine avec un agent réducteur. Le sel de platine peut être un sel d'halogénure de platine, éventuellement hydraté, tel que H2PtC16.6H20. L'agent réducteur peut être un hydrure métallique, et plus particulièrement un borohydrure métallique, tel que le borohydrure de sodium (NaBH4). 20 Encore plus spécifiquement, la préparation de particules de platine liées à un matériau carboné peut se dérouler par la mise en oeuvre des opérations suivantes : -une opération de mise en contact d'une solution aqueuse basique (par exemple, à base de carbonate de lithium) d'un sel de platine (par exemple, H2PtC16-H20) avec le matériau carboné ; 25 -une opération d'ajout au mélange résultant de l'opération précédente d'un agent réducteur, à l'issue de laquelle le mélange résultant est agité pendant une durée suffisante jusqu'à obtention d'un mélange comprenant des particules de platine liées au matériau carboné. 3055105 28 Ce mélange peut être traité (par exemple, par filtration), de sorte à isoler les particules de platine obtenues, ces dernières étant destinées à être utilisées pour la mise en oeuvre de l'étape c). Selon un deuxième mode de réalisation, les particules peuvent être 5 utilisées, lors de la mise en oeuvre de l'étape c), sous une forme non liée au matériau carboné, ce qui implique, dans ce cas, que le procédé de l'invention comprenne, après l'étape c) une étape de mise en contact des particules obtenues à l'issue de l'étape c) avec le matériau carboné (dite ci-après étape c'), moyennant quoi lesdites particules sont liées à l'issue de cette étape au matériau carboné. 10 Plus spécifiquement, cette étape de mise en contact avec le matériau carboné peut être réalisée sous ultrasons, de sorte à activer la collision des particules avec le matériau carboné pour former une liaison entre ces particules et le matériau. Pour le premier mode de réalisation (c'est-à-dire le mode de réalisation, dans lequel les particules sont utilisées déjà liées à un matériau carboné avant la mise en 15 oeuvre de l'étape c)), l'étape c) peut être réalisée par les opérations suivantes : -une opération de mise en dispersion des particules dans un solvant organique électrophile, tel qu'un solvant amine (comme l'hexylamine), ce type de solvant contribuant à assurer une bonne stabilisation de la dispersion, moyennant quoi l'on obtient une dispersion de particules comprenant un matériau apte à catalyser l'oxydation 20 de l'hydrogène ou la réduction de l'oxygène liées à un matériau carboné ; -une opération de mise en contact de la dispersion susmentionnée avec un polymère tel que défini ci-dessus, de préférence préalablement dissous dans de l'eau ; -éventuellement, une opération de lavage des particules obtenues, par exemple, par des cycles de précipitation/centrifugation, de sorte à éliminer les traces de 25 composé amorceur n'ayant pas réagi. Pour le deuxième mode de réalisation (c'est-à-dire le mode de réalisation, pour lequel le procédé de l'invention comprend, après l'étape c), une étape de mise en contact des particules obtenues à l'issue de l'étape c) avec le matériau carboné (dite ci-après étape c'), moyennant quoi lesdites particules sont liées à l'issue de 30 cette étape au matériau carboné), le procédé de l'invention peut comprendre : 3055105 29 -une étape de préparation de particules comprenant un matériau apte à catalyser l'oxydation de l'hydrogène ou la réduction de l'oxygène ; -une étape c), telle que définie ci-dessus, de mise en contact, dans le milieu de synthèse de l'étape précédente, d'un polymère tel que défini ci-dessus avec les 5 particules obtenues préalablement ; -une étape de mise en contact des particules issues de l'étape c) avec un matériau carboné, de sorte à obtenir des particules liées à un matériau carboné. Lorsque les particules sont des particules métalliques, l'étape de préparation de ces dernières peut comprendre une opération de réduction d'un sel 10 métallique en faisant réagir celui-ci avec un agent réducteur, moyennant quoi l'on obtient des particules métalliques. Par exemple, lorsque les particules métalliques sont des particules de platine, l'étape de réduction consiste à réduire un sel de platine avec un agent réducteur. Le sel de platine peut être un sel d'halogénure de platine, 15 éventuellement hydraté, tel que H2PtC16.6H20. L'agent réducteur peut être un hydrure métallique, et plus particulièrement un borohydrure métallique, tel que le borohydrure de sodium (NaBH4). La préparation peut être effectuée dans un milieu du type émulsion « huile-dans-eau » (correspondant à la terminologie anglaise « water-in-oil »), l'huile 20 pouvant correspondre à un composé hydrocarbure, tel que l'hexane. D'un point de vue pratique, la préparation de particules de platine dans un tel milieu, avant la mise en contact le composé amorceur puis le matériau carboné, peut se dérouler par la mise en oeuvre des opérations suivantes : -une opération de mise en contact d'un sel de platine (par exemple, 25 H2PtC16-H20) préalablement dissous dans de l'eau avec un milieu comprenant une huile et éventuellement un agent dispersant; -une opération d'ajout au mélange résultant de l'opération précédente d'un agent réducteur, à l'issue de laquelle le mélange résultant est agité pendant une durée suffisante jusqu'à cessation de tout dégagement gazeux (cette cessation indiquant 3055105 30 que la réaction de réduction est achevée), moyennant quoi l'on obtient un mélange comprenant des particules de platine. L'étape c) de mise en contact peut se faire par introduction du polymère en milieu aqueux, de sorte à ne pas perturber le milieu de synthèse des particules. 5 L'étape de mise en contact avec le matériau carboné peut se faire par introduction de celui-ci directement dans le milieu de synthèse et soumission du mélange résultant à un traitement aux ultrasons, de sorte à engendrer la liaison du matériau carboné aux particules. Ce mode de réalisation permet de réaliser une synthèse monotope de 10 particules liées à un matériau carboné et greffées à des polymères tels que définis ci- dessus via des restes de composé amorceur d'une polymérisation ATRP. Selon un troisième mode de réalisation, le procédé de l'invention comprend une étape de préparation des particules en un matériau apte à catalyser la réduction de l'oxygène ou l'oxydation de l'hydrogène liées à un matériau carboné, cette 15 étape étant réalisée de façon concomitante à l'étape c). Dans ce cas, lorsque les particules sont des particules métalliques, la préparation de ces dernières réalisées concomitamment à l'étape c) comprend : -une étape de mise en contact d'un sel métallique, d'un matériau carboné, en milieu basique, avec un polymère tel que défini ci-dessus à l'étape a) ; 20 -une étape d'ajout au mélange résultant de l'étape précédente d'un agent réducteur, moyennant quoi il résulte des particules conformes à l'invention, à savoir des particules métalliques liées à un matériau carboné et à des polymères tels que définies ci-dessus ; -éventuellement une étape d'isolement des particules ainsi obtenues. 25 Par exemple, lorsque les particules sont des particules de platine, la préparation de ces dernières réalisées concomitamment à l'étape c) comprend : -une étape de mise en contact d'un sel de platine (par exemple, H2PtC16- H20), d'un matériau carboné (tel que du noir de carbone) avec une solution aqueuse basique (par exemple, à base de carbonate de lithium) et avec un polymère tel que défini 30 pour l'étape a) ; 3055105 31 -une étape d'ajout au mélange résultant de l'étape précédente d'un agent réducteur, à l'issue de laquelle le mélange résultant est agité pendant une durée suffisante jusqu'à obtention d'un mélange final comprenant des particules de platine liées au matériau carboné et au polymère susmentionné. 5 Quel que soit le mode de réalisation engagé, le taux de greffage de polymère(s) (exprimé en pourcentage massique de polymère dans les particules) peut aller de 1 à 25% massique. Les particules susceptibles d'être obtenues par le procédé de l'invention, sont des particules comprenant un matériau apte à catalyser la réduction de 10 l'oxygène ou l'oxydation de l'hydrogène, lesdites particules étant greffées par des greffons de formule (III) suivante : 0 S -R1-0 z_E y1) (y2)_R2 ni n2 (III) l'accolade indiquant l'endroit par lequel les greffons sont liés, de 15 manière covalente, aux particules et les R1, R2, Z, Y2, ni et nz étant tels que définis ci- dessus et Yl est un motif répétitif styrénique fluoré porteur d'au moins un groupe conducteur de protons, éventuellement sous forme d'un sel, le groupe -Z-(Y1)n,-(Y2)nz-R2, qui entrecoupe une liaison carbone-carbone du groupe phényle, signifiant qu'il peut être lié à l'un quelconque des atomes de carbone du groupe phényle. 20 Les déclinaisons fournies ci-dessus pour les définitions de Rl, Z, Yl, Y2, R2, ni et nz dans le cadre de la description du procédé peuvent être reprises pour la définition des particules de l'invention. En particulier, les groupes Rl peuvent être identiques entre eux, de même que les groupes Z peuvent être identiques entre eux et les groupes R2 peuvent être 10 3055105 32 identiques entre eux. Plus spécifiquement, Rl et Z représentent un groupe alkylène et R2 un atome d'halogène, tel que du chlore. Le groupe -Z-Ivl% /v2'2 1 1 /1-11 / 2-n n peut être également en position para par rapport au groupe -CO-O-. 5 Y1 peut représenter un motif répétitif de formule (XIV) suivante : ( CH2 C H z1_(_E1_E2) 1 l n3 (XIV) avec Z1, El, E2 et n3 étant tels que définis ci-dessus ; et plus spécifiquement, un motif répétitif de formule (XV) suivante : ( CH2 H F El-E2 (XV) avec El et E2 étant tels que définis ci-dessus ; et encore, plus spécifiquement, un motif répétitif répondant à l'une des formules (XVI) à (XVIII) suivantes : 3055105 33 (XVI) (XVII) (XVIII) avec R étant tel que défini ci-dessus. Lorsque Y2 existe, Y2 peut représenter un motif répétitif issu de la polymérisation d'un monomère styrénique de formule (XII) ou (XIII) susmentionnée, tel 5 qu'un monomère styrènesulfonate de sodium, et plus spécifiquement, un motif répétitif répondant à l'une des formules (XIX) et (XX) suivantes : -CH2-CH) -CH2-CH 4- 1 Z2 E3 (XIX) SO3R (XX) avec Z2, E3 et R étant tels que définis ci-dessus. Les particules peuvent être, en particulier, des particules en platine. 10 En particulier, nz peut être égal à 0, auquel cas les particules sont greffées par des greffons de formule (XXI) suivante : SO3R SO3R CH2 CH SO3R 3055105 z_Eyi)_R2 nl (XXI) avec R1, Z, Yl, R2 et n, étant tels que définis ci-dessus. Des particules spécifiques conformes à l'invention peuvent être des 5 particules, par exemple, de platine, greffées par des greffons de formules suivantes : (xxIV) SO3R avec R et n, étant tel que défini ci-dessus. 34 O 3055105 L'accolade indique l'endroit par lequel les greffons sont liés aux particules. Les particules peuvent être, en outre, liées de façon covalente, à un matériau carboné. 5 De telles particules sont particulièrement intéressantes, car elles permettent de transposer la phénoménologie du point triple à l'échelle moléculaire, le rôle du catalyseur étant rempli par le matériau constitutif de la particule en tant que telle, le rôle du conducteur protonique étant rempli par les polymères susmentionnés et le rôle du conducteur électronique étant rempli par le matériau carboné. Les liaisons covalentes 10 entre le conducteur électronique et le catalyseur d'une part et entre le matériau conducteur protonique et le catalyseur d'autre part assurent, premièrement, un meilleur transfert des charges (respectivement, électrons et protons) et donc de meilleures performances et, deuxièmement, une parfaite stabilité en conditions de fonctionnement en pile, lorsque ces particules sont utilisées dans des piles. Ces deux résultats permettent 15 de réduire le taux de chargement en catalyseur pour des performances accrues. Comme déjà mentionné pour le procédé, les particules comprenant un matériau apte à catalyser la réduction de l'oxygène ou l'oxydation de l'hydrogène peuvent être des particules métalliques, à savoir des particules comprenant un ou plusieurs éléments métalliques (auquel cas, lorsqu'il y a plusieurs éléments métalliques, 20 on pourra parler de particules en alliage(s) métallique(s). Des particules métalliques particulièrement appropriées peuvent être des particules comprenant un métal noble, tel que le platine, le ruthénium, le palladium et des mélanges de ceux-ci. Lorsque les particules obtenues selon l'invention sont destinées à être 25 utilisées dans des piles PEMFC, les particules métalliques sont avantageusement des particules en platine. Quant au matériau carboné, lorsqu'il est présent, il peut être du graphite, du noir de carbone, des fibres de carbone, des tubes de carbone (tels que des nanotubes de carbone), du graphène. 3055105 36 Le rapport entre matériau carbone et platine peut être compris entre 80/20 et 20/80, idéalement entre 45/55 et 65/35. Les particules de l'invention peuvent entrer dans la constitution d'électrodes de piles à combustible, en particulier de piles à combustibles du type PEMFC, 5 plus particulièrement dans des couches catalytiques d'électrodes de piles à combustible. Ainsi, l'invention a également trait à des électrodes comprenant de telles particules et à des piles à combustibles comprenant au moins un assemblage électrode-membrane-électrode, dans lequel au moins une de ses électrodes est une électrode conforme à l'invention. 10 Ces particules sont dispersables dans une solution alcoolique. Il est dès lors possible de les mélanger à un ionomère conducteur protonique dans des proportions allant de 100/0 à 70/30. La solution peut alors être déposée sur tout type de support poreux carboné (tissu ou feutre) et utilisé comme électrode de pile à combustible. Qui plus est, les particules de l'invention, une fois incorporées dans des 15 piles à combustible, permettent d'obtenir une amélioration des propriétés, telles que les performances à fortes densités de courant. Par ailleurs, ces particules présentent une activité électrocatalytique même lorsqu'elles sont mises en oeuvre sans ionomère de type Nafion®. Ce résultat particulièrement remarquable permet de réaliser des électrodes sans Nafion®. Associées 20 à des membranes alternatives au Nafion®, ces particules permettront de réaliser des assemblages membrane/électrode libre de tout Nafion®. Ainsi, les piles à combustible, par exemple du type PEMFC, comprennent, classiquement, au moins un assemblage électrode-membrane-électrode, dans lequel au moins une de ses électrodes est à base de particules conformes à 25 l'invention. La membrane quant à elle peut être à base d'un matériau polymérique conducteur de protons, le ou les polymères constitutifs de ce matériau pouvant être de même nature que le ou les polymères greffés à la surface desdites particules. Les polymères utilisés pour greffer les particules de l'invention sont 30 nouveaux et répondent à la formule (III) suivante : 3055105 37 o o 0-R1 S-S-R1 0 _ - \ R2-FY2WY17-Z Z-(-Y1) (Y2)-R2 n n n2 n2 1 1 (III) dans laquelle : 5 -Y1 correspond au motif répétitif issu de la polymérisation d'un monomère styrénique fluoré, éventuellement porteur d'au moins un groupe conducteur de protons, éventuellement sous forme d'un sel et ni au nombre de répétition du motif répétitif pris entre parenthèses, ce nombre de répétition étant un entier positif au moins égal à 2; 10 -Y2 correspond au motif répétitif issu de la polymérisation d'un monomère styrénique non fluoré porteur d'au moins un groupe conducteur de protons, éventuellement sous forme d'un sel, et nz au nombre de répétition du motif répétitif pris entre parenthèses, ce nombre de répétition étant égal à 0 ou étant un entier positif au moins égal à 2 ; 15 -R1, R2 et Z étant tels que définis ci-dessus. Les déclinaisons fournies ci-dessus pour les définitions de Rl, Z, yl, Y2, R2, ni et nz peuvent être reprises pour la définition des polymères de l'invention. En particulier, les groupes Rl peuvent être identiques entre eux, de même que les groupes Z peuvent être identiques entre eux et les groupes R2 peuvent être 20 identiques entre eux. Plus spécifiquement, Rl et Z représentent un groupe alkylène et R2 un atome d'halogène, tel que du chlore. Le groupe -Z- (Y1)nr(Y2)nz-R2 peut être également en position para par rapport au groupe -CO-O-. 25 Yl peut représenter un motif répétitif de formule (XIV) suivante : 3055105 38 ( ^ n3 C H2 CH 1 l z1_(_E1_E2) (XIV) avec Z1, El, E2 et 113 étant tels que définis ci-dessus ; et plus spécifiquement, un motif répétitif de formule (XV) suivante : ( CH2 H 5 E -E2 (XV) avec El et E2 étant tels que définis ci-dessus ; et encore, plus spécifiquement, un motif répétitif répondant à l'une des formules (XVI) à (XVIII) suivantes : F SO3R SO3R SO3R 10 (XVI) (XV II) (XVIII) 3055105 39 avec R étant tel que défini ci-dessus. Lorsque Y2 existe, Y2 peut représenter un motif répétitif issu de la polymérisation d'un monomère styrénique de formule (XII) ou (XIII) susmentionnée, tel qu'un monomère styrènesulfonate de sodium. 5 A titre d'exemples, le motif répétitif Y2 peut répondre à l'une des formules (XIX) et (XX) suivantes : 4CH2-CH4- -CH2-CH 4- I2 E3 (XIX) SO3R (XX) avec Z2, E3 et R étant tels que définis ci-dessus. En particulier, nz peut être égal à 0, auquel le polymère répondra ainsi à 10 la formule (XXI) suivante : o y R2+±z ni 0-R1-S-S-R1- (XXI) Des polymères spécifiques conformes à l'invention peuvent être des 15 polymères de formule (XXII) suivante : 3055105 E1-E2 '')/ss/,,, El-E2 (XXII) dans laquelle ni, El et E2 sont tels que définis ci-dessus. De manière encore plus spécifique, des polymères conformes à 5 l'invention peuvent répondre à l'une des formules (XXIII) à (XXV) suivantes : 3055105 41 SO,F2 ° ./\ s/s ./\ 0 (XXV) S0,1,2 0,....,.......'.'..,-....___s,'.S...'....,............'o (XXIII) 0,....,..........',.."........,s,'.S..'..........7....".......'0 (XXIV) SO,R S01,2 S01,2 avec R et ni étant tels que définis ci-dessus. 3055105 42 L'invention va être à présent décrite, par rapport aux exemples suivants donnés à titre illustratif et non limitatif. BREVE DESCRIPTION DES FIGURES 5 La figure 1 est une courbe de polarisation illustrant l'évolution de la tension E (en V) en fonction de la densité de courant D (en A/cm2). La figure 2 représente des courbes d'évolution de la tension E (en V) en fonction de la densité de courant D (en A/cm2) (courbe a' pour la Pile 1, courbe b' pour la Pile 2 et courbe c' pour la Pile 3). 10 La figure 3 représente des courbes d'évolution de la tension E (en V) en fonction du temps T (en heure) (courbe a' pour la Pile 1, courbe b' pour la Pile 2 et courbe c' pour la Pile 3). EXPOSÉ DÉTAILLÉ DE MODES DE RÉALISATION PARTICULIERS 15 EXEMPLE 1 Cet exemple illustre la préparation de particules de platine liées à un matériau carboné du type noir de carbone (dénommé, dans la formule ci-dessous "Vulcan XC72") selon le schéma réactionnel suivant: Ethylèneglycol H2PtC16*6H20 + Vulcan XC72 20 Dans un premier temps, le sel H2PtC16*6H20 (267 mg) est dissous dans 100 mL d'éthylèneglycol. Le pH est alors d'environ 0,8. Il est ajusté à 11 par ajout d'une solution d'hydroxyde de sodium dans de l'éthylèneglycol. 25 Le carbone préalablement finement broyé (Vulcan XC72; 0,145 mg) est ensuite à la solution préparée ci-dessus et le mélange résultant est placé sous ultrasons jusqu'à dispersion totale du carbone. Ar 3055105 43 Le mélange est ensuite chauffé par irradiation micro-ondes et sous atmosphère inerte d'azote (temps de montée en température 5 minutes, 5 minutes à 100°C, Puissance de 1600 W et pulse à 80%). Le pH obtenu à la fin de la synthèse est égal à 11 à une température de 5 18°C. Ce pH est ajusté à 2 par ajout d'une solution d'acide chlorhydrique puis 50 mL d'eau milliQ sont ajoutés pour homogénéiser le mélange. La solution est ensuite placée sous ultrasons pendant 5 minutes. Les particules obtenus sont isolées par ultrafiltration puis rincées abondamment à l'eau milliQ puis séchées à 60°C à l'étuve avant d'être traitées 10 thermiquement à 200°C pendant 2 heures à l'étuve. EXEMPLE 2 Cet exemple illustre la préparation d'un polymère par polymérisation ATRP avec un amorceur ATRP spécifique pouvant être schématisé par la formule suivante 15 ci-dessous : '')/\ss/\,' avec ni correspondant au nombre de répétition du motif pris entre parenthèses, le schéma réactionnel de la polymérisation étant le suivant : 20 3055105 44 Deux essais (dits Essai 1 et Essai 2) ont été réalisés avec des quantités différentes pour le monomère, les autres ingrédients étant utilisés selon les mêmes quantités pour les deux essais. 5 Pour ce faire, dans un premier temps, un bicol de 50 mL est soumis à un traitement thermique sous vide comprenant 3 cycles avec une phase de chauffage et une phase de refroidissement à température ambiante. Puis du diméthylsulfoxyde (DMSO) dégazé sous vide en faisant buller de l'argon (15 minutes) est introduit dans le bicol. Du 2,3,4,5,6-pentafluorostyrène (6,7 mL, 10 1000 éq. pour l'Essai 1 et 16,8 mL, 2500 éq. pour l'Essai 2) et l'amorceur ARTP (23 mg, 0,1 mmol, 1 éq.) sont introduits sous flux d'argon et l'argon est remis à buller sous vide. Lorsque l'amorceur est parfaitement dissous dans le mélange réactionnel, de la bipyridine (58 mg, 8 éq.) et du chlorure de cuivre (19 mg, 4 éq.) sont introduits sous flux d'argon. Trois cycles vide-argon sont enfin effectués. 15 Puis le bicol est mis en place dans un bain d'huile préalablement chauffé à 80°C. Après environ 5 heures de polymérisation, la réaction est stoppée par mise à l'air CLICLI3py DMSO 80°C, 24h, Ar Cl F F 3055105 du système. La solution passe d'une couleur marron à une couleur verte-bleue. Le polymère est enfin précipité dans de l'isopropanol et est récupéré sous forme d'un solide blanc pégueux avant séchage. Le polymère est séché pendant une nuit à l'étuve à 60°C. 5 Le polymère résultant correspond au produit attendu de formule ci- dessus selon les analyses RMN 1H et RMN 19F, dont les résultats figurent ci-dessous. RMN 1H (300, 13 MHz, THF-d8, 6=1,73 ppm) ô: 2,9 (s large, CH); 2 (s large, CH2 du motif du répétition) RMN 19F (282,40 MHz, THF-d8, ppm): -143 (m, F ortho), -157 (m, para); 10 -164 (m, meta) L'analyse RMN 1F1 démontre également que le taux de conversion des monomères est compris entre 60 et 70%. La chromatographie d'exclusion stérique dans du tétrahydrofurane a permis de déterminer les masses molaires en nombre (Mn) et en masse (Mw), les indices 15 de polydispersité (Ip). Les résultats figurent dans le tableau ci-dessous (la première ligne étant pour l'Essai 1 et la deuxième ligne étant pour l'Essai 2). DPn théorique Mn théorique Conversion a Mn- expérimentale" Mw Ip expérimentale b 1000 194 600 68 132 300 158 800 1,20 2500 485 700 63 306 000 385 600 1,26 acalculée par RMN 111; bcalculée par analyse SEC dans le THF EXEMPLE 3 20 Cet exemple illustre la préparation d'un polymère sulfuré obtenu par sulfuration des polymères obtenus aux Essais 1 et 2 de l'exemple 2. Le schéma réactionnel est le suivant: 3055105 46 SNa Dans un ballon de 25 mL, le polymère obtenu à l'exemple 2 (2 g) est dispersé dans du diméthylsulfoxyde (DMSO) (20 mL) à température ambiante (RT) pendant 1 heure. Puis de l'hydrogénosulfate de sodium hydraté (1, 2 éq. par rapport au 5 nombre de moles d'unités monomères) est introduit petit à petit dans le ballon à température ambiante (RT). On observe un changement de couleur du jaune pâle au bleu puis une disparition de la coloration bleue. Le mélange réactionnel passe à l'issue de 30 minutes par une couleur bleu puis, en fin de réaction (au bout de 2 heures), le milieu constitue un système homogène de couleur bleue et présentant une viscosité importante. 10 Le mélange brut réactionnel est dilué dans de l'eau et est précipité 2 fois dans de l'isopropanol Le polymère résultant est un solide jaune, qui est séché à l'étuve à 60°C pendant une nuit. Le polymère résultant correspond au produit attendu de formule ci- 15 dessus selon les analyses RMN 19F, dont les résultats figurent ci-dessous. RMN 19F (282,40 MHz, D20): -138 (m, F méta), -151 (m, F ortho) 1) DMSO, RT, lh 2) NaSH, RT, 2h O SNa 3055105 47 Ils témoignent, notamment, de la disparition du signal relatif au fluor en position para, cette position étant désormais occupée par un groupe -SNa. EXEMPLE 4 5 Cet exemple illustre la préparation d'un polymère sulfoné obtenu par sulfonation du polymère obtenu à l'exemple 3. Le schéma réactionnel est le suivant: SNa SOIN a Dans un ballon de 100 mL, le polymère obtenu à l'exemple (2 g) est mis 10 en suspension de l'acide formique pendant 30 minutes. Le ballon est ensuite placé dans un bain de glace. Après 15 minutes, du peroxyde d'hydrogène (2 éq. par rapport au nombre d'unités monomères) est introduit goutte à goutte. Le mélange est ensuite placé à température ambiante pendant 18 heures puis à reflux pendant 5 heures. Le polymère est précipité dans l'isopropanol puis est ajouté dans une 15 solution aqueuse d'hydroxyde de sodium (1 M). Le mélange est ensuite agité pendant 24 heures. Le polymère est filtré et rincé avec de l'isopropanol. Le polymère est placé à l'étuve à 60°C pendant une nuit. . . 1) Acide formique glacial, RT, lh 2) H202 (3(P4 masse), 0°C 3) RT, 18 h 4) 50°C, 5 h 5)NaOH (1M), 24 h SNa o 3055105 48 Le polymère résultant correspond au produit attendu de formule ci-dessus selon les analyses IR et RMN 19F, dont les résultats figurent ci-dessous. IR (cm-1) : 1160 et 1025 (signaux correspondant au groupe 0=S=0) RMN 19F (282,40 MHz, D20): -138 (m, F méta), -142 (m, F ortho) EXEMPLE 5 Cet exemple illustre la préparation d'un polymère sulfoné comportant un groupe espaceur organique soufré obtenu par sulfonation selon le schéma réactionnel suivant: SNa SONa Dans un ballon de 25 mL, le polymère obtenu à l'exemple 3 (2 g) est mis en suspension dans de la soude à 1M à température ambiante pendant 1 heure. Du 1,3- propanesultone (1,2 éq. par rapport au nombre de moles d'unités monomères) est dilué NaOH, 1,3-propanesultone H20/dioxane Reflux, 24 heures SNa \,,a n1 F F 7 F 3055105 49 dans du dioxane puis introduit goutte à goutte à témpérature ambiante. Le mélange est ensuite mis au reflux pendant 24 heures. Le mélange est filtré et lavé à l'eau. On obtient un gel incolore. Le polymère obtenu est séché à l'étuve à 60°C pendant une nuit. 5 Le polymère résultant correspond au produit attendu de formule ci- dessus selon les analyses RMN 'F, dont les résultats figurent ci-dessous. RMN 19F (282,40 MHz, D20, ppm): -150 (m, F méta), -164 (m, F ortho). EXEMPLE 6 10 Cet exemple illustre la préparation d'un polymère sulfoné comportant un groupe espaceur organique oxygéné obtenu par polymérisation ATRP d'un monomère spécifique selon le schéma réactionnel suivant: SO,Na CI ,F o SO,Na o 15 3055105 Pour ce faire, il est procédé, dans un premier temps, à la préparation du monomère spécifique: le 3-(2,3,5,6-tétrafluoro-4-vinylphénoxy)propane-1-sulfonate de sodium (étape a) puis la polymérisation du monomère avec un amorceur ATRP. 5 a) Synthèse du 3-(2,3,5,6-tétrafluoro-4-vinylphénoxy)propane-1- sulfonate de sodium Cette étape illustre la synthèse du monomère 3-(2,3,5,6-tétrafluoro-4- vinylphénoxy)propane-1-sulfonate de sodium de formule suivante: ,---,------ F F'-' 'F o SO,Na 10 Pour ce faire, du tétrafluorostyrène hydroxyle (le groupe -OH étant en position para par rapport au groupe éthylénique) (1,5 g, 5 mmol, 1 éq.) est dissous dans du méthanol puis de l'hydroxyde de sodium (10 mmol, 2 éq.) est introduit. Le mélange est placé sous agitation magnétique à température ambiante jusqu'à dissolution complète de la base. Une solution de 1,3-propanesultone (0,73 g, 6 mmol, 1,2 éq.) dans du dioxane est 15 introduite goutte à goutte. Le mélange est agité à température ambiante pendant une heure puis placé au reflux pendant 24 heures. Les solvants sont éliminés par évaporation rotative et le résidu est lavé avec du dichlorométhane à trois reprises. Le produit est ensuite recristallisé deux fois dans un mélange méthanol/eau (2:1). Le monomère résultant correspond au produit attendu de formule ci- 20 dessus selon les analyses IR, RMN 19F et RMN 1H, dont les résultats figurent ci-dessous. IR (cm') : 1183 et 1060 (signaux correspondant au groupe 0=S=0) RMN 19F (282,40 MHz, D20, ppm): -145 (2F, m, F méta), -160 (2F, m, F ortho) 3055105 51 RMN 1H (300,13 MHz, DMSO-d6, 8=4,75 ppm): 6,68 (dd, 1H, CH alcénique), 5,80 (dd, 2H, CH2 alcénique), 4,42 (t, 2H, 0-CH2-CH2-CH2-503Na), 3,14 (t, 2H, 0-CH2-CH2-CH2-503Na), 2,22 (m, 2H, -CH2-CH2-CH2-SO3Na). 5 b) Polymérisation du 3-(2,3,5,6-tétrafluoro-4-vinylphénoxy)propane-1- sulfonate de sodium Pour ce faire, dans un premier temps, un bicol de 100 mL est soumis à un traitement thermique sous vide comprenant 3 cycles avec une phase de chauffage et une phase de refroidissement à température ambiante. 10 Puis de l'eau MilliQ dégazée sous vide en faisant buller de l'argon (15 minutes) est introduite dans le bicol. Du 3-(2,3,5,6-tétrafluoro-4-vinylphénoxy)propane1-sulfonate de sodium (2500 éq.) est introduit sous flux d'argon et l'argon est remis à buller sous vide. En parallèle, dans un ballon piriforme de 25 mL, du méthanol (16 mL) 15 est dégazé sous vide en faisant buller l'argon (15 minutes) et l'amorceur ATRP (1 éq.) est ensuite introduit sous flux d'argon. Lorsque le monomère est parfaitement dissous dans l'eau, de la bipyridine (116 mg) et du chlorure de cuivre (37 mg) sont introduits sous flux d'argon. De l'argon est mis à buller dans le système tout en tirant sous vide. 20 La solution d'amorceur dans le méthanol est introduite avec une seringue (20 mL, en faisant attention de bien conditionner la seringue sous argon) tout en gardant un flux d'argon. Trois cycles vide-argon sont enfin effectués. Le bicol est mis en place dans un bain d'huile préalablement chauffé à 45°C. Après environ 21 heures de polymérisation, la réaction est stoppée par mise à l'air 25 du système. La solution passe d'une couleur marron à une couleur verte-bleue. Le mélange est filtré sur gel de silice, afin d'éliminer les ions cuivre Il (Cu') contenus dans le système catalytique et piégés par le polymère. Le polymère est enfin précipité dans du méthanol froid et est récupéré sous forme d'un solide blanc pégueux avant séchage. 30 Le polymère est ensuite placé à l'étuve à 65°C pendant 1 nuit. 3055105 52 Le polymère résultant correspond au produit attendu de formule ci-dessus selon les analyses IR et RMN 19F, dont les résultats figurent ci-dessous. RMN 19F (282,40 MHz, D20, ppm): -150 (m, F en méta), -165 (m, F en ortho) 5 IR (cm') : 1183 et 1040 (signaux correspondant au groupe 0=S=0) EXEMPLE 7 Cet exemple illustre la préparation de particules de platine préparées selon l'exemple 1 greffées par le polymère préparé à l'exemple 5, ces particules étant 10 ainsi greffées par des greffons de formule suivante: S....'...".,.......0 SOSH n1 indiquant le nombre de répétition du motif pris entre parenthèses. Pour ce faire, dans un ballon de 25 mL, sont introduites les particules préparées à l'exemple 1 (100 mg) et de l'hexylamine (10 mL). Le ballon est placé 15 15 minutes dans un bain à ultrasons, afin que la suspension de particules soit homogène. Le polymère obtenu à l'exemple 5 (2 mg) est mis en solution dans un mélange eau/hexylamine (50/50 en volume) puis est introduit dans le ballon. L'ensemble est placé sous agitation magnétique pendant 12 heures. Les particules de platine fonctionnalisées sont précipitées dans 20 l'acétone puis soumises à différentes étapes de lavage (3*30 mL d'acétone, 3*30 mL d'éthanol et 3*30 mL d'eau). Ces étapes de lavage permettent d'éliminer les traces de polymères 3055105 53 susceptibles de ne pas s'être greffés sur les particules. Les particules sont ensuite placées une nuit à l'étuve à 65°C. Une préparation similaire peut être envisagée aisément avec les polymères préparés aux exemples 4 et 6. 5 EXEMPLE 8 Dans cet exemple, les particules obtenues à l'exemple 7 sont incorporées dans des électrodes et soumises à des tests en pile (dite Pile 1) à des visées comparatives par rapport à une pile similaire mais comportant une électrode comprenant 10 des particules de platine supportées sur du carbone dispersées dans du Nafion® (dite Pile 2) et une pile similaire comportant une électrode comportant des particules greffées par des greffons de formule (I') suivante : S.,.............'.',,-...,...0 SO3Na 15 avec ni indiquant le nombre de répétition du motif pris entre parenthèses, dite Pile 3. Pour ce faire, chaque pile comporte un assemblage électrodemembrane-électrode comprenant : -une anode du type électrode à diffusion de gaz comprenant 0,2 mg/cm2 de particules commerciales de platine liées à un matériau carboné (ces particules étant 20 non greffées) ; -une cathode du type électrode à diffusion de gaz comprenant 0,4 mg/cm2 de particules de platine spécifiques; -une membrane en Nafion® NRE 211 disposée entre l'anode et la cathode. 3055105 54 Pour la Pile 1, la cathode comprend des particules de platine obtenues à l'exemple 7. Pour la Pile 2, la cathode comprend des particules de platine supportées sur du carbone dispersées dans du Nafion®. 5 Pour la Pile 3, la cathode comprend des particules de platine supportées sur du carbone greffées par des greffons de formule (I') ci-dessus. Les assemblages électrode-membrane-électrode sont réalisés selon le protocole opératoire suivant. Que ce soient pour l'anode ou pour la cathode, celles-ci sont préparées 10 par simple coulée d'une encre catalytique comprenant les particules de platine concernées dans un mélange éthanol/eau (3 :1) sur un tissu à diffusion de gaz (GDL) en Sigracet ® 24BC. Avant d'être placée dans l'assemblage, la membrane en Nafion® est traitée préalablement par pressage à chaud en venant presser un renfort de part à 15 d'autre de celle-ci à une température de 110°C et à une pression de 3 MPa pendant 90 secondes. Enfin, les électrodes à diffusion de gaz (anode et cathode) sont pressées de part et d'autre de la membrane en Nafion® ainsi traitée préalablement à une température de 115°C puis à une pression de 3,5 MPa pendant 150 secondes à une 20 température de 135°C. Les tests sont réalisés en monocellule de 5 cm2 sous H2/02 (stoechiométrie X02=1,5 et )12=1,5) sous une pression de 2 bars, à 60°C et à 21% d'humidité. Des courbes d'évolution de la tension E (en V) en fonction de la densité 25 de courant (en A/cm2) sont reportées sur la figure 2 (courbe a' pour la Pile 1, courbe b' pour la Pile 2 et courbe c' pour la Pile 3). La courbe b' représente le comportement d'une électrode classique constituée de nanoparticules de platine supportées sur carbone et dispersées dans du Nafion®. Aux fortes densités de courant, on observe une inflexion de la courbe 30 caractéristique d'un début de noyage des électrodes. 3055105 La courbe c' représente le comportement d'une électrode constituée de nanoparticules de platine supportées sur carbone et greffées par des greffons de formule (1'). Aux fortes densités de courant, on observe également une légère inflexion de la courbe. 5 La courbe a' représente le comportement d'une électrode conforme à l'invention. Aux fortes densités de courant, on n'observe plus d'inflexion de la courbe, ce qui traduction une absence de noyage des électrodes. Il a été également testé la durabilité de telles piles, ce test consistant à 10 suivre l'évolution en fonction du temps de la tension de cellule à densité de courant fixe (1 A.cm-2). Les essais ont été menés à 36°C, qui représente la température d'équilibre d'une pile non chauffée. Les résultats sont reportés sur la figure 3, avec la courbe a' pour la Pile 15 1, la courbe b' pour la Pile 2 et la courbe c' pour la Pile 3. La pile selon l'invention présente un plus faible déclin, qui traduit une plus faible sensibilité au vieillissement. Ce phénomène s'explique par une meilleure stabilité chimique des particules de l'invention dans le milieu corrosif de la pile. 20 REVENDICATIONS1. Procédé de préparation de particules comprenant un matériau apte à catalyser la réduction de l'oxygène ou l'oxydation de l'hydrogène, lesdites particules étant greffées par des greffons consistant en au moins un polymère comprenant au moins un motif répétitif styrénique porteur d'au moins un groupe conducteur de protons, éventuellement sous forme d'un sel, ledit procédé comprenant : a) une étape de préparation d'au moins un polymère par polymérisation ATRP: -d'un monomère styrénique fluoré éventuellement porteur d'au moins un groupe conducteur de protons, éventuellement sous forme d'un sel ; et -éventuellement, d'un monomère styrénique non fluoré porteur d'au moins un groupe conducteur de protons, éventuellement sous forme d'un sel ; avec un amorceur ATRP répondant à la formule (I) suivante : o o Io_Ri_s_s_Ri_o R2_z z_R2 (I) dans laquelle : -les groupes Rl représentent, indépendamment l'un de l'autre, un groupe espaceur organique ; -les groupes Z représentent, indépendamment l'un de l'autre, une liaison simple ou un groupe espaceur organique ; -les groupes R2 représentent, indépendamment l'un de l'autre, un atome d'halogène ; le polymère résultant répondant à la formule (II) suivante : 3055105 57 o o 0-R1-S-S-R1-0 \ R2-FY2WY17-Z Z±1) (Y2)-R2 ni ni n2 n2 (Il) dans laquelle : -Y1 correspond au motif répétitif issu de la polymérisation du monomère 5 styrénique fluoré éventuellement porteur d'au moins un groupe conducteur de protons, éventuellement sous forme d'un sel et ni correspond au nombre de répétition du motif répétitif pris entre parenthèses, ce nombre de répétition étant un entier positif au moins égal à 2; -Y2 correspond au motif répétitif issu de la polymérisation du monomère 10 styrénique non fluoré porteur d'au moins un groupe conducteur de protons, éventuellement sous forme d'un sel, et nz correspond au nombre de répétition du motif répétitif pris entre parenthèses, ce nombre de répétition étant égal à 0 ou étant un entier positif au moins égal à 2 ; -R1, R2 et Z étant tels que définis ci-dessus ; 15 b) lorsque le motif répétitif issu de la polymérisation du monomère styrénique fluoré n'est pas porteur d'au moins un groupe conducteur de protons, éventuellement sous forme d'un sel, une étape d'introduction sur ce motif répétitif d'au moins un groupe conducteur de protons, éventuellement sous forme d'un sel, le motif 20 répétitif 1/1 correspondant ainsi désormais à un motif répétitif styrénique fluoré porteur d'au moins un groupe conducteur de protons, éventuellement sous forme d'un sel ; c) une étape de mise en contact de particules comprenant un matériau apte à catalyser la réduction de l'oxygène ou l'oxydation de l'hydrogène avec le polymère 25 obtenu en a) ou, le cas échéant, en b), moyennant quoi l'on obtient des particules greffées par des greffons de formule (III) suivante : 3055105 58 o S-R1-0 I Z-Ey1) (Y2)-R2 ni n2 (III) l'accolade indiquant l'endroit par lequel les greffons sont liés, de manière covalente, aux particules et les R1, R2, Z, Y2, ni et nz étant tels que définis ci- 5 dessus et Yl- constitue un motif répétitif styrénique fluoré porteur d'au moins un groupe conducteur de protons, éventuellement sous forme d'un sel. 2. Procédé selon la revendication 1, dans lequel les particules sont des particules métalliques. 10 3. Procédé selon la revendication 1 ou 2, dans lequel les particules métalliques sont des particules comprenant un métal noble, tel que le platine, le ruthénium, le palladium et des mélanges de ceux-ci. 15 4. Procédé selon l'une quelconque des revendications précédentes, dans lequel les particules sont des particules en platine. 5. Procédé selon l'une quelconque des revendications précédentes, dans lequel les groupes Rl et les groupes Z représentent, indépendamment l'un de 20 l'autre, un groupe alkylène. 6. Procédé selon l'une quelconque des revendications précédentes, dans lequel, pour l'amorceur ATRP, les groupes -Z-R2 sont situés en position para par rapport aux groupes -COQ-. 25 3055105 59 7. Procédé selon l'une quelconque des revendications précédentes, dans lequel l'amorceur ATRP est un composé de formule (IV) suivante : CI ,,i/\s /\`' CI s 5 (IV) 8. Procédé selon l'une quelconque des revendications précédentes, dans lequel le groupe conducteur de protons est un groupe acide sulfonique -803H, un groupe acide carboxylique -CO2H ou un groupe acide phosphonique -P03H2, ces groupes 10 pouvant être présents éventuellement sous forme d'un sel. 9. Procédé selon l'une quelconque des revendications précédentes, dans lequel le monomère styrénique fluoré est un monomère répondant à la formule (V) suivante : 15 zi_Ei_E2) n3 (V) -Z1 correspond à un groupe phénylène fluoré; et -El correspond à une liaison simple ou un groupe espaceur organique ; 20 -E2 correspond à un groupe conducteur de protons, éventuellement sous forme d'un sel, tel qu'un groupe acide sulfonique, un groupe acide phosphonique ou un groupe acide carboxylique ; -n3 est égal à 0 ou à 1. 3055105 60 10. Procédé selon la revendication 9, dans lequel, lorsque El est un groupe espaceur organique, El est un groupe alkylène, un groupe -S-alkylène- ou un groupe -0-alkylène, lesdits groupes alkylènes pouvant comporter de 1 à 4 atomes de carbones. 5 11. Procédé selon l'une quelconque des revendications précédentes, dans lequel le monomère styrénique fluoré répond à la (IX) suivante : F (IX) 10 dans laquelle El, E2, n3 sont tels que définis à la revendication 9, avec pour particularité que, lorsque n3 est égal à 0, la position vacante laissée par l'absence -E1-E2 est occupée par un atome de fluor. 12. Procédé selon l'une quelconque des revendications précédentes, dans lequel le monomère styrénique fluoré répond à l'une des formules (X) et (XI) 15 suivantes : 3055105 61 SO3R (X) (a) dans laquelle R est un atome d'hydrogène ou un cation. 5 13. Procédé selon l'une quelconque des revendications précédentes, dans lequel le monomère styrénique non fluoré est un monomère de formule (XII) suivante : \ Z2-E3 (XII) 10 dans laquelle : -Z2 correspond à un groupe phénylène ; et -E3 correspond à un groupe conducteur de protons, éventuellement sous forme d'un sel. 15 14. Procédé selon l'une quelconque des revendications précédentes, dans lequel le monomère styrénique non fluoré est un monomère styrènesulfonate de sodium. 3055105 62 15. Procédé selon l'une quelconque des revendications précédentes, dans lequel les particules sont, en outre, liées à un matériau carboné. 16. Procédé selon la revendication 15, dans lequel le matériau carboné 5 est choisi parmi le graphite, le noir de carbone, les fibres de carbone, les tubes de carbone, le graphène. 17. Procédé selon la revendication 15 ou 16, comprenant, en outre, avant l'étape a) et/ou b) et/ou c), une étape de préparation de particules comprenant un 10 matériau apte à catalyser la réduction de l'oxygène ou l'oxydation de l'hydrogène. 18. Particules susceptibles d'être obtenues par un procédé selon l'une quelconque des revendications 1 à 17, lesdites particules comprenant un matériau apte à catalyser la réduction de l'oxygène ou l'oxydation de l'hydrogène et étant greffées par 15 des greffons de formule (III) suivante : 0 * S - R 1 - 0 Z-E y1) (Y2)-R2 ni n2 (III) l'accolade indiquant l'endroit par lequel les greffons sont liés, de 20 manière covalente, aux particules et les R1, R2, Z, Y2, ni et nz étant tels que à la revendication 1 et Yl est un motif répétitif styrénique fluoré porteur d'au moins un groupe conducteur de protons, éventuellement sous forme d'un sel, le groupe -Z-(Y1),,,- (Y2)nz-R2, qui entrecoupe une liaison carbone-carbone du groupe phényle, signifiant qu'il peut être lié à l'un quelconque des atomes de carbone du groupe phényle. 25 3055105 63 19. Particules selon la revendication 18, dans lesquelles le groupe -Z(Y1)n1-(Y2)nz-R2 est en position para par rapport au groupe -CO-O-. 20. Particules selon la revendication 18 ou 19, dans lesquelles Rl et Z 5 représentent un groupe alkylène et R2 un atome d'halogène, tel que du chlore. 21. Particules selon l'une quelconque des revendications 18 à 20, dans lesquelles Yl représente un motif répétitif de formule (XV) suivante : 10 E1-E2 (XV) avec El et E2 sont tels que définis à la revendication 9. 22. Particules selon l'une quelconque des revendications 18 à 21, dans 15 lesquelles, lorsque Y2 existe, Y2 est un motif répétitif issu de la polymérisation d'un monomère styrénique de formule (XII) telle que définie à la revendication 13. 23. Particules selon l'une quelconque des revendications 18 à 22, dans lesquelles les particules sont des particules en platine éventuellement liées à un matériau 20 carboné. 24. Particules selon l'une quelconque des revendications 18 à 23, dans lesquelles nz est égal à 0. 3055105 64 25. Particules selon l'une quelconque des revendications 18 à 24, qui sont des particules de platine greffées par des greffons de formules suivantes : ks,0 (xx1V) SO3R 5 avec R étant tel que défini à la revendication 12 et ni étant tel que défini à la revendication 1. 26. Electrode comprenant des particules telles que définies selon l'une 10 quelconque des revendications 18 à 25. 27. Pile à combustible comprenant au moins un assemblage électrodemembrane-électrode, dans lequel au moins une de ses électrodes est une électrode telle que définie à la revendication 26. 15 3055105 65 28. Polymère répondant à la formule (II) suivante : o o 0-R1-S-S-R1-0 \ R2-FY2WY17-Z Z±1) (Y2)-R2 ni ni n2 n2 (Il) dans laquelle : 5 -Y1 correspond au motif répétitif issu de la polymérisation d'un monomère styrénique fluoré, éventuellement porteur d'au moins un groupe conducteur de protons, éventuellement sous forme d'un sel et ni au nombre de répétition du motif répétitif pris entre parenthèses, ce nombre de répétition étant un entier positif au moins égal à 2; 10 -Y2 correspond au motif répétitif issu de la polymérisation d'un monomère styrénique non fluoré porteur d'au moins un groupe conducteur de protons, éventuellement sous forme d'un sel, et nz au nombre de répétition du motif répétitif pris entre parenthèses, ce nombre de répétition étant égal à 0 ou étant un entier positif au moins égal à 2 ; 15 -R1, R2 et Z étant tels que définis à la revendication 1. 29. Polymère selon la revendication 28, dans lequel les groupes Ftl, Z sont des groupes alkylènes. 20 30. Polymère selon la revendication 28 ou 29, dans lequel les groupes - Z-(Y1)ni-(Y2)nz-R2 sont situés en position para par rapport au groupe -CO-O-. 31. Polymère selon l'une quelconque des revendications 28 à 30, dans laquelle Yl représente un motif répétitif de formule (XV) suivante : 25 3055105 66 E1-E2 (XV) avec E' et E2 sont tels que définis à la revendication 9. 5 32. Polymère selon l'une quelconque des revendications 28 à 31, dans lequel le polymère répond à la formule (XXII) suivante : E1-E2 '')/ss/,,, El-E2 (XXII) dans laquelle ni, El et E2 sont tels que définis aux revendications 1 et 9. 33. Polymère selon l'une quelconque des revendications 28 à 32, dans lequel le polymère répond à l'une des formules (XXIII) à (XXV) suivantes : 10 3055105 67 SO,F2 osso0 (XXV) S0,1,2 0,....,..................s.....,..S...'....,...............0 (XXIII) 0,....,..........',..".......,s.....,..S..'..........7...."......'0 (XXIV) SO,R S01,2 S01,2 3055105 68 avec R étant tel que défini à la revendication 12 et ni étant tel que défini à la revendication 1.